СПОСОБ ПРОИЗВОДСТВА ПРОБКИ И ПРОБКА ДЛЯ ЕМКОСТЕЙ ПОД СУХУЮ РАССЫПКУ

1. Способ производства пробки для емкости под сухую рассыпку, включающий использование полимера, литье под давлением посредством шнекового термопластавтомата при этом используют технологические режимы в зонах и впрыск под давлением, отличающийся тем, что в качестве полимера используют стирол-этилен-бутилен-стирольный блоксополимер (SEBS) марки FE-T-5022NS, осуществляют литье под давлением с заданными температурным режимом по зонам, а именно: первая зона от 165 до 190°C, вторая зона от 175 до 195°C, третья зона от 185 до 200°C, при выходе из сопла от 185 до 200°C, при этом температура в пресс форме составляет от 20 до 40°C, скорость впрыска в пресс форму составляет 100-200 гр\см, после чего осуществляют сушку в течение 2-4 часов при температуре не выше 50°C.
2. Способ по п. 1, отличающийся тем, что температуру охлаждения рассчитывают в зависимости от толщины изделия.
3. Пробка для емкостей под сухую рассыпку по п. 1, содержащая полый корпус, оснащенный шляпкой, на торце которой выполнены круговые выступы, ножку, оснащенную на конце поверхностью усеченного конуса, отличающаяся тем, что полый корпус выполнен из термоэластопласта, а именно: стирол-этилен-бутилен-стирольный блоксополимер (SEBS).
4. Пробка по п. 3, отличающаяся тем, что использован термоэластопласт марки FE-T-5022NS.
5. Пробка по п. 3, отличающаяся тем, что на торцевой поверхности шляпки нанесен маркированный круг.